(57)【要約】      （修正有）【課題】フレキソエレクトリックディスプレイ、ＣＬＣディスプレイ、例えばＳＳＣＴおよびＰＳＣＴディスプレイおよび他の双安定ＣＬＣディスプレイにおいて用いるためのＣＬＣ媒体及びこの媒体を含むディスプレイの提供。【解決手段】高度なねじれを有する液晶媒体、電気光学的目的へのこの使用およびこの媒体を含むディスプレイに関する。ネマチック成分及び光学的活性な成分を含む液晶媒体であって、光学活性成分は、らせんねじれ力および濃度が、媒体のらせんピッチが≦１μｍであり、ネマチック成分が、式Ｉ及び式ＩＩを含む液晶媒体。2005206840.tif 0000622005206840.tif 000063（式中、Ｒ1は、Ｈ又は置換，非置換のＣ１〜２０のアルキル基，アルケニル基を、環Ａ1は１，４−シクロヘキシレン，１，４−フェニレンを、Ｙ1〜Ｙ4はＨ，Ｆを、Ｚ1，Ｚ2は−ＣＯＯ−，−ＯＣＨ2，−ＣＨ2ＣＨ2−，−ＣＦ2ＣＦ2−，単結合基を、Ｘ0はＦ，Ｃｌ，Ｃ１〜６のハロゲン化アルキル基等を、ａ，ｂは０または１をそれぞれ表す。）【選択図】なし【特許請求の範囲】
【請求項１】
らせん的にねじれた構造を有し、ネマティック成分および光学的に活性な成分を含む液晶媒体であって、
光学的に活性な成分が、らせんねじれ力および濃度が、媒体のらせんピッチが≦１μｍであるように選択されている、１種または２種以上のキラルな化合物を含み、
ネマティック成分が、式Ｉ
【化１】
2005206840.tif 000052
で表される１種または２種以上の化合物および式ＩＩ
【化２】
2005206840.tif 000053
式中、
Ｒ１は、Ｈあるいは、１〜２０個の炭素原子を有し、非置換であるか、ＣＮもしくはＣＦ３により単置換されているか、またはハロゲンにより少なくとも単置換されているアルキルまたはアルケニル基であり、ここで、さらに、これらの基中の１つまたは２つ以上のＣＨ２基は、各々、互いに独立して、−Ｏ−、−Ｓ−、−ＣＯ−、−ＣＯ−Ｏ−、−Ｏ−ＣＯ−、−Ｏ−ＣＯ−Ｏ−、−ＣＨ＝ＣＨ−または−Ｃ≡Ｃ−により、Ｏ原子が互いに直接結合しないように置換されていてもよく、
【化３】
2005206840.tif 000054
および
【化４】
2005206840.tif 000055
は、各々、互いに独立して、
【化５】
2005206840.tif 000056
であり、
Ｙ１〜Ｙ４は、各々、互いに独立してＨまたはＦであり、
Ｚ１およびＺ２は、各々、互いに独立して、
【化６】
2005206840.tif 000057
または単結合であり、
Ｘ０は、Ｆ、Ｃｌ、１〜６個の炭素原子を有するハロゲン化アルキル、アルケニルまたはアルコキシであり、
ａおよびｂは、各々、互いに独立して、０または１である、
で表される１種または２種以上の化合物を含む
ことを特徴とする、液晶媒体。
【請求項２】
以下の式：
【化７】
2005206840.tif 000058
式中、Ｒ１、Ｘ０、Ｙ１、Ｙ２およびａは、請求項１において定義した通りであり、
Ｒ１は、好ましくは、各々９個までの炭素原子を有するｎ−アルキル、アルコキシ、フルオロアルキル、アルケニルまたはオキサアルケニルであり、
Ｚ３は、ＣＯＯ、Ｃ２Ｈ４、ＣＦ２ＯまたはＣ２Ｆ４である、
から選択された１種または２種以上の化合物を含むことを特徴とする、請求項１に記載の媒体。
【請求項３】
以下の式：
【化８】
2005206840.tif 000059
式中、Ｒ１およびＸ０は、請求項１において定義した通りである、
から選択された１種または２種以上の化合物を含むことを特徴とする、請求項１または２に記載の媒体。
【請求項４】
以下の式：
【化９】
2005206840.tif 000060
式中、Ｒ１およびＲ２は、各々、互いに独立して、請求項１におけるＲ１について示した意味の１つを有する、
から選択された１種または２種以上の化合物を含むことを特徴とする、請求項１〜３のいずれかに記載の媒体。
【請求項５】
３，４，５−トリフルオロフェニル基を含む１種または２種以上の化合物を５０％より多く含むことを特徴とする、請求項２〜４のいずれかに記載の媒体。
【請求項６】
以下の式：
【化１０】
2005206840.tif 000061
式中、
Ｂは、またＬにより単、二もしくは三置換されていてもよい１，４−フェニレン、または１，４−シクロヘキシレンであり、
Ｌは、Ｈ、Ｆ、Ｃｌ、ＣＮまたは、１〜７個の炭素原子を有する、随意にハロゲン化されているアルキル、アルコキシ、アルキルカルボニル、アルコキシカルボニル、アルキルカルボニルオキシもしくはアルコキシカルボニルオキシであり、
ｂは、０、１または２であり、
Ｚ５は、−ＣＯＯ−、−ＯＣＯ−、−ＣＨ２ＣＨ２−または単結合であり、
Ｒ５は、１〜１２個の炭素原子を有するアルキル、アルコキシ、アルキルカルボニル、アルコキシカルボニルまたはアルキルカルボニルオキシである、
で表される１種または２種以上のキラルな化合物を含むことを特徴とする、請求項１〜５のいずれかに記載の媒体。
【請求項７】
ネマティック成分が、
−５〜５０％の式Ｉ１で表される化合物、
−１０〜６５％の式Ｉ２で表される化合物、
−５〜６０％の式ＩＩで表される化合物
を含むことを特徴とする、請求項２〜６のいずれかに記載の媒体。
【請求項８】
４００〜８００ｎｍの範囲内の反射波長を有することを特徴とする、請求項１〜７のいずれかに記載の媒体。
【請求項９】
請求項１〜８のいずれかに記載の媒体の、電気光学的目的への使用。
【請求項１０】
請求項１〜９のいずれかに記載の媒体を含む、電気光学的液晶ディスプレイ。
【請求項１１】
コレステリック、ＳＳＣＴ、ＰＳＣＴまたはフレキソエレクトリックディスプレイであることを特徴とする、請求項１０に記載の電気光学的液晶ディスプレイ。
【請求項１２】
アクティブマトリックスディスプレイであることを特徴とする、請求項１０または１１に記載の電気光学的液晶ディスプレイ。
【発明の詳細な説明】
【技術分野】
【０００１】
本発明は、高度なねじれを有する液晶媒体、電気光学的目的へのこの使用およびこの媒体を含むディスプレイに関する。
【背景技術】
【０００２】
液晶ディスプレイは、従来技術から知られている。最も一般的なディスプレイデバイスは、シャット−ヘルフリッヒ効果に基づいており、ねじれネマティック構造を有する液晶媒体、例えば典型的には９０°のねじれ角を有するＴＮ（「ねじれネマティック」）セルおよび典型的には１８０〜２７０°のねじれ角を有するＳＴＮ（「超ねじれネマティック」）セルを含む。また知られているのは、ねじれスメクティック構造を有する液晶媒体を含む強誘電性液晶ディスプレイである。これらのディスプレイにおけるねじれ構造は、通常、１種または２種以上のキラルなドーパントの、ネマティックまたはスメクティック液晶媒体への添加により達成される。
【０００３】
また知られているのは、キラルなネマティックまたはコレステリック構造を有する液晶（ＬＣ）媒体を含む液晶ディスプレイである。これらの媒体は、ＴＮおよびＳＴＮセルからの媒体と比較して顕著に高度なねじれを有する。
【０００４】
コレステリック液晶は、円偏光した光の選択的反射を示し、光ベクトルの回転の方向は、コレステリックならせんの回転の方向に相当する。反射波長λは、コレステリックならせんのピッチｐおよび、コレステリックな液晶の平均の複屈折ｎにより、等式（１）に従って得られる：
【数１】
2005206840.tif 000002
【０００５】
用語「キラルなネマティック」および「コレステリック」は、従来技術において、互いに平行して用いられている。「キラルなネマティック」は、しばしば、らせん的にねじれた重格子(superstructure)を誘発する光学的に活性な成分がドープされた、ネマティックホスト混合物からなるＬＣ材料を示す。対照的に、「コレステリック」は、しばしば、キラルなＬＣ材料、例えばらせんねじれを有する「天然の」コレステリック相を有するコレステリル誘導体を示す。２つの用語はまた、平行して同一のものを示すのに用いられる。本出願において、用語「コレステリック」を、ＬＣ材料の両方の前述のタイプについて用い、この用語により、各々の場合において、「キラルなネマティック」および「コレステリック」の最も広い意味を包含することを意図する。
【０００６】
慣用のコレステリック液晶（ＣＬＣ）ディスプレイの例は、いわゆるＳＳＣＴ（「表面安定化コレステリック組織」）およびＰＳＣＴ（「ポリマー安定化コレステリック組織」）ディスプレイである。ＳＳＣＴおよびＰＳＣＴディスプレイは、通常、例えば最初の状態において、ある波長を有する光を反射し、交流電圧パルスを印加することによりフォーカルコニック（focally conical)の光散乱構造に、またはこの逆に切り換えることができる平面状構造を有する、ＣＬＣ媒体を含む。一層強い電圧パルスの印加の際に、ＣＬＣ媒体は、ホメオトロピックであり、透明な状態に変換され、ここから、これは、電圧の迅速なスイッチオフの後に平面状の状態に弛緩され、またはゆっくりとしたスイッチオフの後にフォーカルコニックの状態に弛緩される。
【０００７】
最初の状態における、即ち電圧の印加の前の、ＣＬＣ媒体の平面状の配向は、ＳＳＣＴディスプレイにおいて、例えばセル壁の表面処理により達成される。ＰＳＣＴディスプレイにおいて、ＣＬＣ媒体は、さらに、ＣＬＣ媒体の構造をそれぞれのアドレスされた状態において安定化する相分離ポリマーまたはポリマーネットワークを含む。
【０００８】
ＳＳＣＴおよびＰＳＣＴディスプレイは、一般的に、背面照射を必要としない。平面状状態において、画素中のＣＬＣ媒体は、前述の等式（１）によるある波長の選択的な光反射を示し、このことは、画素が、例えば黒色背景の前で対応する反射色の外観を呈することを意味する。反射色は、フォーカルコニックの、散乱したかまたはホメオトロピックの、透明な状態に変化する際に、消失する。
【０００９】
ＳＳＣＴおよびＰＳＣＴディスプレイは、双安定である。即ち、それぞれの状態は、電場がスイッチオフされた後に維持され、新たな電場を印加することにより、最初の状態に戻るに過ぎない。従って、画素を作成するために、アドレスされた画素が、電場がスイッチオフされた後に直ちに最初の状態に戻る(このことは、アドレス電圧の維持が、画素の永続的な形成に必要であることを意味する）、電気光学的ＴＮまたはＳＴＮディスプレイとは対照的に、短い電圧のパルスが十分である。
【００１０】
前述の理由により、ＣＬＣディスプレイは、ＴＮまたはＳＴＮディスプレイと比較して顕著に低い電力消費を有する。さらに、これらは、散乱状態において、わずかな視野角依存性を示すに過ぎないか、またはこれを全く示さない。さらに、これらは、ＴＮディスプレイの場合におけるように、アクティブマトリックスアドレッシングを必要とせず、代わりに、一層単純なマルチプレックスまたはパッシブマトリックスモードにおいて動作することができる。
【００１１】
特許文献１および特許文献２には、例えば、正の誘電異方性を有するＣＬＣ媒体および液晶材料中に分散した、相分離したポリマーネットワークを１０重量％まで含むＰＳＣＴディスプレイが記載されている。特許文献３には、例えば、正の誘電異方性を有するポリマー非含有ＣＬＣ媒体を含むＳＳＣＴディスプレイが記載されている。
【００１２】
ＣＬＣ材料を用いる従来技術から知られている他のディスプレイは、いわゆるフレキソエレクトリックディスプレイ、特に「均一に位置するらせんモード」（ＵＬＨモード）において動作するものである。フレキソエレクトリック効果およびこの効果を示すＣＬＣ材料は、例えば、非特許文献１、非特許文献２、非特許文献３および非特許文献４により記載されている。
【００１３】
フレキソエレクトリックＣＬＣ材料は、典型的に、非対称分子構造および強力な双極子モーメントを有する。コレステリックらせん軸に垂直な電場の印加の際に、永久的な双極子が、電場の方向に配向する。同時に、ＬＣダイレクターは、非対称分子構造のために変形し、一方コレステリックらせん軸の配向は、不変のままである。この結果、電場の方向におけるＣＬＣ材料の巨視的な分極およびらせん軸に対する光学軸の変化がもたらされる。
【００１４】
フレキソエレクトリックディスプレイは、通常、いわゆる「均一に位置するらせん」（ＵＬＨ）モードにおいて動作し、これは、例えば非特許文献５に記載されている。このために、高度なねじれおよび、典型的には０．２μｍ〜１．０μｍの範囲内、特に０．５μｍより小さい、２つの透明な平行な電極間の短いらせんピッチを有する、フレキソエレクトリックＣＬＣ材料の層を、コレステリックらせん軸が、電極に平行に配向し、ＣＬＣ層が、巨視的に均一な配向を有するように配向させる。電場をＣＬＣ層に垂直なセルに印加する際に、ＬＣダイレクターおよび従って試料の光学軸は、層の平面において回転する。ＣＬＣ層を、２つの線型の偏光板の間に導入する場合には、この結果、ＣＬＣ材料における直線偏光した光の伝播（transmission）の変化が生じ、これを、電気光学的ディスプレイにおいて用いることができる。フレキソエレクトリック効果は、特に、典型的には６μｓ〜１００μｓの極めて迅速な応答時間および大きい数のグレーシェードとの良好なコントラストにより、区別される。
【００１５】
フレキソエレクトリックディスプレイを、透過型または反射型ディスプレイとして、アクティブマトリックスアドレッシングまたはマルチプレックスもしくはパッシブマトリックスモードで動作させることができる。
フレキソエレクトリックディスプレイにおいて用いるための高度なねじれを有するＣＬＣ材料は、例えば、特許文献４および特許文献５に記載されている。特許文献４には、この目的のためにキラルな液晶エストラジオール誘導体が提案されており、特許文献５には、柔軟な炭化水素鎖により結合した２つのメソゲン基をキラルなドーパントと組み合わせて含む、いわゆるビスメソゲン性(bismesogenic)化合物が提案されている。
【００１６】
前述のディスプレイのためのＣＬＣ媒体を、例えば、ネマティックＬＣ混合物に、高度なねじれ力を有するキラルなドーパントをドーピングさせることにより、製造することができる。次に、導入されたコレステリックらせんのピッチｐを、濃度ｃおよびキラルなドーパントのらせんねじれ力ＨＴＰにより、等式（２）：
【数２】
2005206840.tif 000003
に従って得る。
また、２種または３種以上のドーパントを用いて、例えば個別のドーパントのＨＴＰの温度依存性を補償し、従ってＣＬＣ媒体のらせんピッチおよび反射波長の低い温度依存性を達成することも、可能である。
【００１７】
前述のディスプレイにおいて用いるために、キラルなドーパントは、最も高い可能ならせんねじれ力および低い温度依存性、液晶ホスト相における高い安定性および良好な可溶性を有しなければならない。さらに、これらは、液晶ホスト相の液晶および電気光学的特性に対する可能な限り低い悪影響を有しなければならない。ドーパントの高いらせんねじれ力は、特に、コレステリックディスプレイにおける小さいピッチを達成するために、しかしまたドーパントの濃度を減少させることができるために、望ましい。これは、先ず、ドーパントによる液晶の特性の潜在的な障害の減少を達成し、第２に、ドーパントの可溶性に関する許容度を増大させ、また、例えば、比較的低い可溶性を有するドーパントを用いることを可能にする。
【００１８】
フレキソエレクトリックディスプレイにおいて用いるために、ＣＬＣ材料は、さらに、十分に強力なフレキソエレクトリック効果を有しなければならない。
一般的に、前述のディスプレイにおいて用いるためのＣＬＣ材料は、良好な化学的および熱的安定性並びに電場および電磁放射線に対する良好な安定性を有しなければならない。さらに、液晶材料は、高い透明点、十分に高い複屈折、高い正の誘電異方性および低い回転粘度を有する広いコレステリック液晶相を有しなければならない。
【００１９】
ＣＬＣ材料は、さらに、特に可視範囲において種々の反射波長を、簡単であり、標的された変法により達成することができるという性質を有しなければならない。さらに、これらは、反射波長の低い温度依存性を有しなければならない。
液晶が、一般的に、複数の成分の混合物の形態で用いられるため、成分が、互いに容易に混和可能であることが重要である。他の特性、例えば誘電異方性および光学異方性は、セルのタイプに依存する種々の要求を満たさなければならない。
【００２０】
しかし、従来技術から入手可能な媒体を用いて、前述のパラメーターのすべてについての好ましい値を達成することは、可能ではない。
特許文献６には、例えば、２種または３種以上のキラルなドーパントを含むネマティック液晶からなるコレステリック液晶混合物が記載されている。しかし、ここに示されている混合物は、低い透明点のみを有する。さらに、これらは、２６％のキラルなドーパントの高い比率を含む。しかし、ドーパントの高い濃度により、一般的に、ＣＬＣ媒体の液晶および電気光学的特性の障害がもたらされる。
【００２１】
フレキソエレクトリックおよびＣＬＣディスプレイのために従来技術から知られている材料は、しばしば、十分に広いＬＣ相、十分に低い粘度値および誘電異方性の十分に高い値を有しない。さらに、これらは、高い切換電圧を必要とし、しばしば所要のＬＣ層の厚さに整合する複屈折値を有しない。
【００２２】
従って、例えば、多くのＣＬＣディスプレイについて、高い複屈折Δｎを有するＣＬＣ媒体が、高い反射性を達成するために必要であり、一方他のＣＬＣディスプレイ、例えば優先事項が高い彩度であるディスプレイ（多色ＣＬＣディスプレイ）は、Δｎの低い値を必要とする。しかし、複屈折の低下は、同時に低い切換電圧に必要であるＣＬＣ媒体の高い極性を維持する一方、従来技術から知られているＣＬＣ媒体を用いては、適切な程度に達成することができないことが見出された。
【００２３】
従って、従来技術から知られている媒体の欠点を有しないか、または一層低い程度に有するのみである、高度なねじれ、大きい動作温度範囲、短い応答時間、低いしきい値電圧、反射波長の低い温度依存性および特に複屈折の低い値を有するＣＬＣ媒体に対する大きい要求がある。
ＣＬＣディスプレイ、特にＳＳＣＴディスプレイにおいて用いるために、ＣＬＣ媒体は、さらに、同時に、良好な誘電性挙動、広い動作温度範囲および良好な彩度を有しなければならない。
【００２４】
【特許文献１】国際公開第９２／１９６９５号パンフレット
【特許文献２】米国特許第５，３８４，０６７号明細書
【特許文献３】米国特許第５，４５３，８６３号明細書
【非特許文献１】チャンドラセクハー(Chandrasekhar)、「リキッド・クリスタルズ(Liquid Crystals)」、第２版、ケンブリッジ・ユニバーシティ・プレス(Cambridge University Press)、１９９２年
【非特許文献２】ピー・ジー・デゲネス(P.G. deGennes)ら、「ザ・フィジックス・オブ・リキッド・クリスタルズ(The Physics of Liquid Crystals)」、第２版、オックスフォード・サイエンス・パブリケーションズ(Oxford Science Publications)、１９９５年
【非特許文献３】パテル(Patel)およびマイヤー(Meyer)、フィズ・レブ・レト(Phys. Rev. Lett.)、５８（１５）、１５３８−１５４０、１９８７年
【非特許文献４】ルドクイスト(Rudquist)ら、リク・クリスト(Liq. Cryst.)、２２（４）、４４５−４４９、１９９７年
【非特許文献５】ルドクイスト(Rudquist)ら、リク・クリスト(Liq. Cryst.)、２３（４）、５０３、１９９７年
【特許文献４】欧州特許第０  ９７１  ０１６号明細書
【特許文献５】英国特許第２，３５６，６２９号明細書
【特許文献６】欧州特許第０  ４５０  ０２５号明細書
【発明の開示】
【発明が解決しようとする課題】
【００２５】
本発明は、特に、前述の要求された特性を有し、従来技術から知られている媒体の欠点を有しないか、または一層小さい程度に有するのみである、フレキソエレクトリックディスプレイ、ＣＬＣディスプレイ、例えばＳＳＣＴおよびＰＳＣＴディスプレイおよび他の双安定ＣＬＣディスプレイにおいて用いるためのＣＬＣ媒体を提供する目的を有する。
【課題を解決するための手段】
【００２６】
この目的は、本発明の媒体を、このタイプのディスプレイにおいて用いる場合に達成することができることが、見出された。
【００２７】
本発明は、らせん的にねじれた構造を有し、ネマティック成分および光学的に活性な成分を含む液晶媒体であって、
光学的に活性な成分が、らせんねじれ力および濃度が、媒体のらせんピッチが≦１μｍであるように選択されている、１種または２種以上のキラルな化合物を含み、
【００２８】
ネマティック成分が、式Ｉ
【化１】
2005206840.tif 000004
で表される１種または２種以上の化合物および式ＩＩ
【化２】
2005206840.tif 000005
【００２９】
式中、
Ｒ１は、Ｈあるいは、１〜２０個の炭素原子を有し、非置換であるか、ＣＮもしくはＣＦ３により単置換されているか、またはハロゲンにより少なくとも単置換されているアルキルまたはアルケニル基であり、ここで、さらに、これらの基中の１つまたは２つ以上のＣＨ２基は、各々、互いに独立して、−Ｏ−、−Ｓ−、−ＣＯ−、−ＣＯ−Ｏ−、−Ｏ−ＣＯ−、−Ｏ−ＣＯ−Ｏ−、−ＣＨ＝ＣＨ−または−Ｃ≡Ｃ−により、Ｏ原子が互いに直接結合しないように置換されていてもよく、
【化３】
2005206840.tif 000006
および
【化４】
2005206840.tif 000007
は、各々、互いに独立して、
【化５】
2005206840.tif 000008
であり、
【００３０】
Ｙ１〜Ｙ４は、各々、互いに独立してＨまたはＦであり、
Ｚ１およびＺ２は、各々、互いに独立して、
【化６】
2005206840.tif 000009
または単結合であり、
Ｘ０は、Ｆ、Ｃｌ、１〜６個の炭素原子を有するハロゲン化アルキル、アルケニルまたはアルコキシであり、
ａおよびｂは、各々、互いに独立して、０または１である、
で表される１種または２種以上の化合物を含む
ことを特徴とする、液晶媒体に関する。
【００３１】
本発明は、さらに、特に双安定ＣＬＣディスプレイ、ＣＬＣディスプレイ、例えばＳＳＣＴおよびＰＳＣＴディスプレイ、並びにフレキソエレクトリックディスプレイにおける電気光学的目的のための、本発明のＣＬＣ媒体の使用に関する。
本発明は、さらに、２枚の面平行な外板を有し、フレームと共にセルを形成し、ＣＬＣ媒体がセル中に位置し、ここでＣＬＣ媒体が、請求項１に記載の媒体である、電気光学的ディスプレイ、特に双安定なＣＬＣ、ＳＳＣＴ、ＰＳＣＴまたはフレキソエレクトリックディスプレイに関する。
【００３２】
驚異的なことに、本発明において、室温において、可視領域および／またはコレステリック相における反射波長を有し、中程度ないし低い複屈折値を有し、しかし低い応答時間を達成するために、誘電異方性Δεの十分高い値を有するＣＬＣ媒体を提供し得ることが、見出された。本発明のＣＬＣ媒体において、このことは、特に、式ＩおよびＩＩで表される化合物を、以下に記載するように、高度にねじれたキラルなドーパントと共に用いることにより、達成される。
【００３３】
従って、式ＩおよびＩＩで表される化合物を、本発明のＣＬＣディスプレイのための混合物において用いる結果、高度な極性、即ち低いしきい値電圧、短い応答時間および広い動作温度範囲がもたらされる。
【００３４】
さらに、本発明のＣＬＣ媒体は、ＣＬＣディスプレイにおいて用いる際に、式ＩおよびＩＩで表される化合物の組み合わせによる彩度およびＵＶ安定性の観点から、優れた特性を示す。特に、これにより、現在知られているＳＳＣＴディスプレイの高度な黄色および緑色の成分により、オレンジ色の外観を有せずに赤色を表示することも可能である、ＣＬＣおよびＳＳＣＴディスプレイを達成することが、可能になる。
驚異的なことに、受け入れられる切換電圧に必要な高度な極性を達成することには、ここでは悪影響は生じない。
【００３５】
さらに、本発明の混合物は、以下の利点により区別される：
−これらは、特に低い温度において広いコレステリック相範囲および高い透明点を有する、
−これらは、高いＵＶ安定性を有する。
【００３６】
式ＩおよびＩＩで表される化合物は、広範囲の用途を有する。置換基の選択に依存して、これらの化合物は、液晶媒体が主に構成されるベース材料として作用することができる；しかし、また、式ＩおよびＩＩで表される化合物を、他の群の化合物からの液晶ベース材料に加えて、例えば、このタイプの誘電体の誘電および／または光学異方性を修正し、および／またはこのしきい値電圧および／またはこの粘度を最適化することも、可能である。純粋な状態において、式ＩおよびＩＩで表される化合物は、無色であり、電気光学的使用のために好ましく配置される温度範囲において、液晶中間相を形成する。これらは、化学的に、熱的に、および光に対して安定である。
【００３７】
特に好ましいのは、ネマティック成分が、２０％より多い、特に４０％より多い、特に好ましくは５０％より多い、極めて特に好ましくは６０％より多い、３，４，５−トリフルオロフェニル基を含む１種または２種以上の化合物を含む、ＣＬＣ媒体である。
好ましいのは、さらに、Ｘ０、Ｙ１およびＹ２がＦである、式Ｉで表される少なくとも１種の化合物を含むＣＬＣ媒体である。
【００３８】
特に好ましいのは、Ｚ１およびＺ２が、好ましくは、−Ｏ−、−Ｓ−、−ＣＯ−、−ＣＯＯ−、−ＯＣＯ−、−Ｓ−ＣＯ−、−ＣＯ−Ｓ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＦ２ＣＨ２−、−ＣＨ２ＣＦ２−、−ＣＦ２ＣＦ２−または単結合、特に−ＣＯＯ−、−ＯＣＯ−、−ＯＣＨ２−、−ＣＨ２Ｏ−、−ＣＦ２Ｏ−、−ＯＣＦ２−、−ＣＨ２ＣＨ２−、−ＣＦ２ＣＨ２−、−ＣＨ２ＣＦ２−、−ＣＦ２ＣＦ２−または単結合である、式Ｉで表される化合物である。
【００３９】
一般的に、他のフェニル基に架橋要素−ＣＨ＝ＣＨ−、−ＣＦ＝ＣＨ−、−ＣＨ＝ＣＦ−、−ＣＦ＝ＣＦ−または−Ｃ≡Ｃ−、特に−ＣＦ＝ＣＦ−により結合している、３，４，５−トリフルオロフェニル基を含む化合物は、本発明のＣＬＣ媒体において、特に本発明のＣＬＣディスプレイのために用いるのには、比較的好ましくない。
【００４０】
さらに、Ｒ１が、１〜１０個の炭素原子を有するアルキルまたは２〜２０個の炭素原子を有するアルケニルであり、ａが０または１であり、Ａ１が、１，４−フェニレンであり、Ａ２が、１，４−シクロヘキシレンであり、Ｘ０が、Ｆ、ＣｌまたはＣＮであり、Ｚ１が、ＣＦ＝ＣＦであり、Ｚ２が、単結合である、式Ｉで表される化合物を含むＣＬＣ媒体は、特にＣＬＣディスプレイにおいて用いるのに比較的好ましくない。
【００４１】
式Ｉで表される化合物は、好ましくは、以下の式から選択される：
【化７】
2005206840.tif 000010
式中、Ｒ１、Ｘ０、Ｙ１、Ｙ２およびａは、式Ｉにおいて定義した通りであり、
Ｒ１は、好ましくは、各々９個までの炭素原子を有するｎ−アルキル、アルコキシ、フルオロアルキル、アルケニルまたはオキサアルケニルであり、
Ｚ３は、ＣＯＯ、Ｃ２Ｈ４、ＣＦ２ＯまたはＣ２Ｆ４である。
【００４２】
式Ｉ１で表される化合物は、好ましくは、以下の群から選択される：
【化８】
2005206840.tif 000011
式中、Ｒ１およびＸ０は、式Ｉにおいて定義した通りであり、Ｒ１は、特に好ましくは、１〜８個の炭素原子を有するｎ−アルキルまたは２〜７個の炭素原子を有するアルケニルであり、Ｘ０は、特に好ましくは、Ｆ、Ｃｌ、ＣＦ３、ＯＣＦ３またはＯＣＨＦ２である。特に好ましいのは、式Ｉ１ａで表される化合物、特にＸ０がＦである化合物、および式Ｉ１ｃで表される化合物、特にＸ０がＯＣＦ３である化合物である。
【００４３】
式Ｉ２で表される化合物は、好ましくは、以下の群から選択される：
【化９】
2005206840.tif 000012
【００４４】
【化１０】
2005206840.tif 000013
【００４５】
【化１１】
2005206840.tif 000014
式中、Ｒ１およびＸ０は、式Ｉにおいて定義した通りであり、Ｒ１は、特に好ましくは、１〜８個の炭素原子を有するｎ−アルキルまたは２〜７個の炭素原子を有するアルケニルであり、Ｘ０は、好ましくはＯＣＦ３またはＦ、特に好ましくはＦである。特に好ましいのは、式Ｉ２ａ、Ｉ２ｂおよびＩ２ｃ、さらにＩ２ｉおよびＩ２ｋで表される化合物、特にＸ０がＦである化合物である。
【００４６】
式ＩＩで表される化合物は、好ましくは、以下の式から選択される：
【化１２】
2005206840.tif 000015
【００４７】
【化１３】
2005206840.tif 000016
式中、Ｒ１は、式Ｉにおいて定義した通りであり、特に好ましくは、１〜８個の炭素原子を有するｎ−アルキルまたは２〜７個の炭素原子を有するアルケニルである。特に好ましいのは、式ＩＩａおよびＩＩｅで表される化合物である。
【００４８】
式ＩおよびＩＩで表される化合物に加えて、本発明の混合物は、好ましくは、式ＩＩＩ１およびＩＩＩ２から選択された１種または２種以上のアルケニル化合物を含む。
【化１４】
2005206840.tif 000017
【００４９】
式中、
Ａ３は、１，４−フェニレンまたはトランス−１，４−シクロヘキシレンであり
ｃは、０または１であり、
Ｒ３は、２〜７個の炭素原子を有するアルケニル基であり、
Ｒ４は、１〜１２個の炭素原子を有するアルキル、アルコキシまたはアルケニル基であり、ここで、さらに、１つまたは２つ以上の隣接していないＣＨ２基は、Ｏ原子が互いに直接結合しないように、−Ｏ−、−ＣＨ＝ＣＨ−、−Ｃ≡Ｃ−、−ＣＯ−、−ＯＣＯ−または−ＣＯＯ−により置換されていてもよく、
Ｑは、ＣＦ２、ＯＣＦ２、ＣＦＨ、ＯＣＦＨまたは単結合であり、
Ｙは、ＦまたはＣｌであり、
Ｌ１およびＬ２は、各々、互いに独立して、ＨまたはＦである。
【００５０】
特に好ましいのは、ｃが１である、式ＩＩＩ１で表される化合物である。式ＩＩＩ１で表される他の好ましい化合物は、以下の式から選択される：
【化１５】
2005206840.tif 000018
式中、Ｒ３ａおよびＲ４ａは、各々、互いに独立して、Ｈ、ＣＨ３、Ｃ２Ｈ５またはｎ−Ｃ３Ｈ７であり、ａｌｋｙｌは、１〜８個の炭素原子を有するアルキル基である。
【００５１】
特に好ましいのは、式ＩＩＩ１ａで表される化合物、特にＲ３ａおよびＲ４ａがＣＨ３である化合物、式ＩＩＩ１ｅで表される化合物、特にＲ３ａがＨである化合物、並びに式ＩＩＩ１ｆ、ＩＩＩ１ｇ、ＩＩＩ１ｈおよびＩＩＩ１ｉで表される化合物、特にＲ３ａがＨまたはＣＨ３である化合物である。
【００５２】
式ＩＩＩ２で表される特に好ましい化合物は、Ｌ１および／またはＬ２がＦであり、Ｑ−ＹがＦまたはＯＣＦ３である化合物である。式ＩＩＩ２で表される他の好ましい化合物は、Ｒ３が、２〜７個の炭素原子、特に２、３または４個の炭素原子を有する１Ｅ−アルケニルまたは３Ｅ−アルケニルである化合物である。式ＩＩＩ２で表される他の好ましい化合物は、式ＩＩＩ２ａ
【化１６】
2005206840.tif 000019
式中、Ｒ３ａは、Ｈ、ＣＨ３、Ｃ２Ｈ５またはｎ−Ｃ３Ｈ７、特にＨまたはＣＨ３である、
で表される化合物である。
【００５３】
本発明の液晶混合物において式ＩＩＩ１およびＩＩＩ２で表される化合物を用いる結果、特に低い温度において、回転粘度の特に低い値および迅速な応答時間を有するＣＬＣディスプレイが得られる。
【００５４】
式ＩおよびＩＩで表される化合物に加えて、好ましい液晶混合物は、好ましくは、以下の式：
【化１７】
2005206840.tif 000020
【００５５】
【化１８】
2005206840.tif 000021
で表される二環式化合物からなる群から選択された１種または２種以上の化合物および／または以下の式：
【００５６】
【化１９】
2005206840.tif 000022
【００５７】
【化２０】
2005206840.tif 000023
【００５８】
【化２１】
2005206840.tif 000024
で表される三環式化合物からなる群から選択された１種または２種以上の化合物および／または以下の式：
【００５９】
【化２２】
2005206840.tif 000025
で表される四環式化合物からなる群から選択された１種または２種以上の化合物を含み、式中、Ｒ１およびＲ２は、各々、互いに独立して、式ＩにおけるＲ１について示した意味の１つを有し、好ましくは、各々、互いに独立して、１〜１２個の炭素原子を有するアルキル、アルコキシまたはアルケニル基であり、ここで、さらに、１つまたは２つの隣接していないＣＨ２基は、Ｏ原子が互いに直接結合しないように、−Ｏ−、−ＣＨ＝ＣＨ−、−Ｃ≡Ｃ−、−ＣＯ−、−ＯＣＯ−または−ＣＯＯ−により置換されていてもよく、Ｌ１は、ＨまたはＦである。
【００６０】
ＩＶ１０〜ＩＶ１９およびＩＶ２３〜ＩＶ２６における１，４−フェニレン基は、各々、互いに独立して、またフッ素により単置換または多置換されていてもよい。
特に好ましいのは、各々１〜７個の炭素原子を有する、Ｒ１がアルキルであり、Ｒ２がアルキルまたはアルコキシである、式ＩＶ２７〜ＩＶ３３で表される化合物である。好ましいのは、さらに、Ｌ１がＦである、式ＩＶ２５〜ＩＶ３１で表される化合物である。極めて特に好ましいのは、式ＩＶ６、ＩＶ２６、ＩＶ２７およびＩＶ３２で表される化合物である。
【００６１】
式ＩＶ１〜ＩＶ３３で表される化合物中のＲ１およびＲ２は、特に好ましくは、１〜１２個の炭素原子を有する直鎖状アルキルまたはアルコキシである。
他の好ましい態様において、本発明の混合物は、さらに、式Ｖ
【化２３】
2005206840.tif 000026
式中、Ｒ１は、上記で定義した通りであり、好ましくは、１〜７個の炭素原子を有する直鎖状アルキルである、
で表される１種または２種以上の化合物を含む。
【００６２】
特に好ましい態様において、本発明の媒体のネマティック成分は、以下のものを含む。
−Ｘ０がＦである、式Ｉ１ａで表される１種または２種以上の化合物、
−Ｘ０がＦである、式Ｉ２ａで表される１種または２種以上の化合物、
−式ＩＩａで表される１種または２種以上の化合物、
−１〜２０種、特に５〜１５種の式Ｉで表される化合物、
【００６３】
−２０％より多い、特に３０％より多い、特に好ましくは３５％より多い、式Ｉで表される１種または２種以上の化合物、
−５〜５０％、好ましくは１０〜４５％の式Ｉ１で表される化合物、
−１０〜６５％、好ましくは２０〜５５％の式Ｉ２で表される化合物、
−５〜６０％、好ましくは１５〜５０％の式ＩＩで表される化合物、
−式ＩＶ６、ＩＶ２６およびＩＶ３２から選択された１種または２種以上の化合物、
−式Ｖで表される１種または２種以上の化合物。
【００６４】
他の特に好ましい態様において、ネマティック成分は、本質的に、式Ｉ１、Ｉ２、ＩＩ、ＩＶ６、ＩＶ２６、ＩＶ３２およびＶから選択された化合物からなる。
【００６５】
式Ｉ〜Ｖで表される化合物中の末端基Ｒ０、Ｒ１、Ｒ２、Ｒ３、Ｒ４およびＸ０の好適な選択により、アドレッシング時間、しきい値電圧および他の特性を、所望の方式で修正することができる。例えば、１Ｅ−アルケニル基、３Ｅ−アルケニル基、２Ｅ−アルケニルオキシ基などは、一般的に、アルキルまたはアルコキシ基と比較して、短いアドレッシング時間、改善されたネマティック傾向および弾性定数Ｋ３（曲がり）とＫ１（広がり）との高い比率をもたらす。４−アルケニル基、３−アルケニル基などは、一般的に、アルキルおよびアルコキシ基と比較して、低いしきい値電圧およびＫ３／Ｋ１の小さい値をもたらす。
【００６６】
架橋要素Ｚ１、Ｚ２およびＺ３における−ＣＨ２ＣＨ２−基は、一般的に、単共有結合と比較して、弾性定数Ｋ３／Ｋ１の比率の高い値をもたらす。Ｋ３／Ｋ１の一層高い値により、例えば、一層高いＨＴＰ故にドーパント濃度の変化を伴わずに、一層短い反射波長が促進される。
【００６７】
式Ｉ〜Ｖで表される個別の化合物の最適な混合比率は、実質的に、所望の特性、式Ｉ〜Ｖで表される化合物の選択および随意に存在する他の化合物の選択に依存する。前述の範囲内の好適な混合比率を、場合毎に容易に決定することができる。
【００６８】
本明細書中で述べる式において、用語「１〜３個の炭素原子を有するフッ素化されたアルキルまたはアルコキシ」は、好ましくは、ＣＦ３、ＯＣＦ３、ＣＦＨ２、ＯＣＦＨ２、ＣＦ２Ｈ、ＯＣＦ２Ｈ、Ｃ２Ｆ５、ＯＣ２Ｆ５、ＣＦＨＣＦ３、ＣＦＨＣＦ２Ｈ、ＣＦＨＣＦＨ２、ＣＨ２ＣＦ３、ＣＨ２ＣＦ２Ｈ、ＣＨ２ＣＦＨ２、ＣＦ２ＣＦ２Ｈ、ＣＦ２ＣＦＨ２、ＯＣＦＨＣＦ３、ＯＣＦＨＣＦ２Ｈ、ＯＣＦＨＣＦＨ２、ＯＣＨ２ＣＦ３、ＯＣＨ２ＣＦ２Ｈ、ＯＣＨ２ＣＦＨ２、ＯＣＦ２ＣＦ２Ｈ、ＯＣＦ２ＣＦＨ２、Ｃ３Ｆ７またはＯＣ３Ｆ７、特にＣＦ３、ＯＣＦ３、ＣＦ２Ｈ、ＯＣＦ２Ｈ、Ｃ２Ｆ５、ＯＣ２Ｆ５、ＣＦＨＣＦ３、ＣＦＨＣＦ２Ｈ、ＣＦＨＣＦＨ２、ＣＦ２ＣＦ２Ｈ、ＣＦ２ＣＦＨ２、ＯＣＦＨＣＦ３、ＯＣＦＨＣＦ２Ｈ、ＯＣＦＨＣＦＨ２、ＯＣＦ２ＣＦ２Ｈ、ＯＣＦ２ＣＦＨ２、Ｃ３Ｆ７またはＯＣ３Ｆ７、特に好ましくはＯＣＦ３またはＯＣＦ２Ｈを示す。
【００６９】
「アルキル」の用語は、１〜７個の炭素原子を有する直鎖状および分枝状アルキル基、特に直鎖状基メチル、エチル、プロピル、ブチル、ペンチル、ヘキシルおよびヘプチルを包含する。２〜５個の炭素原子を有する基が、一般的に好ましい。
【００７０】
「アルケニル」の用語は、２〜７個の炭素原子を有する直鎖状および分枝状アルケニル基、特に直鎖状基を包含する。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特にＣ２〜Ｃ７−１Ｅ−アルケニル、Ｃ４〜Ｃ７−３Ｅ−アルケニルおよびＣ５〜Ｃ７−４−アルケニルである。好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般的に好ましい。
【００７１】
「フルオロアルキル」の用語は、好ましくは、末端フッ素を有する直鎖状基、即ちフルオロメチル、２−フルオロエチル、３−フルオロプロピル、４−フルオロブチル、５−フルオロペンチル、６−フルオロヘキシルおよび７−フルオロヘプチルを包含する。しかし、他の位置のフッ素は、除外されない。
「オキサアルキル」の用語は、好ましくは、式ＣｎＨ２ｎ＋１−Ｏ−（ＣＨ２）ｍで表され、式中、ｎおよびｍは、各々、互いに独立して、１〜６である直鎖状基を包含する。好ましくは、ｎ＝１であり、ｍは、１〜６である。
ハロゲンは、好ましくは、ＦまたはＣｌ、特にＦである。
【００７２】
前述の基の１つが、アルキル基および／またはアルコキシ基である場合には、これは、直鎖状または分枝状であることができる。これは、好ましくは、直鎖状であり、２、３、４、５、６または７個の炭素原子を有し、従って、好ましくは、エチル、プロピル、ブチル、ペンチル、ヘキシル、ヘプチル、エトキシ、プロポキシ、ブトキシ、ペントキシ、ヘキシルオキシまたはヘプチルオキシ、さらにメチル、オクチル、ノニル、デシル、ウンデシル、ドデシル、トリデシル、テトラデシル、ペンタデシル、メトキシ、オクチルオキシ、ノニルオキシ、デシルオキシ、ウンデシルオキシ、ドデシルオキシ、トリデシルオキシまたはテトラデシルオキシである。
【００７３】
オキサアルキルは、好ましくは、直鎖状２−オキサプロピル（＝メトキシメチル）、２−（＝エトキシメチル）もしくは３−オキサブチル（＝２−メトキシエチル）、２−、３−もしくは４−オキサペンチル、２−、３−、４−もしくは５−オキサヘキシル、２−、３−、４−、５−もしくは６−オキサヘプチル、２−、３−、４−、５−、６−もしくは７−オキサオクチル、２−、３−、４−、５−、６−、７−もしくは８−オキサノニルまたは２−、３−、４−、５−、６−、７−、８−もしくは９−オキサデシルである。
【００７４】
前述の基の１つが、１つのＣＨ２基が−ＣＨ＝ＣＨ−により置換されているアルキル基である場合には、これは、直鎖状であるかまたは分枝状であることができる。これは、好ましくは、直鎖状であり、２〜１０個の炭素原子を有する。従って、これは、特に、ビニル、プロプ−１−もしくは−２−エニル、ブト−１−、−２−もしくは−３−エニル、ペント−１−、−２−、−３−もしくは−４−エニル、ヘクス−１−、−２−、−３−、−４−もしくは−５−エニル、ヘプト−１−、−２−、−３−、−４−、−５−もしくは−６−エニル、オクト−１−、−２−、−３−、−４−、−５−、−６−もしくは−７−エニル、ノン−１−、−２−、−３−、−４−、−５−、−６−、−７−もしくは−８−エニルまたはデク−１−、−２−、−３−、−４−、−５−、−６−、−７−、−８−もしくは−９−エニルである。
【００７５】
前述の基の１つが、１つのＣＨ２基が−Ｏ−により置換されており、１つが−ＣＯ−により置換されているアルキル基である場合には、これらは、好ましくは隣接している。従って、これらは、アシルオキシ基−ＣＯ−Ｏ−またはオキシカルボニル基−Ｏ−ＣＯを含む。これらは、好ましくは直鎖状であり、２〜６個の炭素原子を有する。
【００７６】
従って、これらは、特に、アセトキシ、プロピオニルオキシ、ブチリルオキシ、ペンタノイルオキシ、ヘキサノイルオキシ、アセトキシメチル、プロピオニルオキシメチル、ブチリルオキシメチル、ペンタノイルオキシメチル、２−アセトキシエチル、２−プロピオニルオキシエチル、２−ブチリルオキシエチル、３−アセトキシプロピル、３−プロピオニルオキシプロピル、４−アセトキシブチル、メトキシカルボニル、エトキシカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、２−（メトキシカルボニル）エチル、２−（エトキシカルボニル）エチル、２−（プロポキシカルボニル）エチル、３−（メトキシカルボニル）プロピル、３−（エトキシカルボニル）プロピルまたは４−（メトキシカルボニル）ブチルである。
【００７７】
前述の基の１つが、１つのＣＨ２基が非置換または置換−ＣＨ＝ＣＨ−により置換されており、隣接するＣＨ２基がＣＯまたはＣＯ−ＯまたはＯ−ＣＯにより置換されているアルキル基である場合には、これは、直鎖状または分枝状であることができる。これは、好ましくは、直鎖状であり、４〜１３個の炭素原子を有する。従って、これは、特に、アクリロイルオキシメチル、２−アクリロイルオキシエチル、３−アクリロイルオキシプロピル、４−アクリロイルオキシブチル、５−アクリロイルオキシペンチル、６−アクリロイルオキシヘキシル、７−アクリロイルオキシヘプチル、８−アクリロイルオキシオクチル、９−アクリロイルオキシノニル、１０−アクリロイルオキシデシル、メタクリロイルオキシメチル、２−メタクリロイルオキシエチル、３−メタクリロイルオキシプロピル、４−メタクリロイルオキシブチル、５−メタクリロイルオキシペンチル、６−メタクリロイルオキシヘキシル、７−メタクリロイルオキシヘプチル、８−メタクリロイルオキシオクチルまたは９−メタクリロイルオキシノニルである。
【００７８】
前述の基の１つが、ＣＮまたはＣＦ３により単置換されているアルキルまたはアルケニル基である場合には、この基は、好ましくは直鎖状である。ＣＮまたはＣＦ３による置換は、任意の所望の位置においてである。
【００７９】
前述の基の１つが、ハロゲンにより少なくとも単置換されているアルキルまたはアルケニル基である場合には、この基は、好ましくは直鎖状であり、ハロゲンは、好ましくはＦまたはＣｌである。多置換の場合において、ハロゲンは、好ましくはＦである。得られた基はまた、パーフルオロ基を含む。単置換の場合において、フッ素または塩素置換基は、任意の所望の位置においてとすることができるが、好ましくはω位においてである。
【００８０】
分枝状翼基を含む化合物は、時々、慣用の液晶ベース材料への一層良好な可溶性のために、重要であり得る。しかし、これらは、これらが光学的に活性である場合には、キラルなドーパントとして適し得る。
【００８１】
このタイプの分枝状基は、一般的に、１つのみの鎖分枝を含む。好ましい分枝状基は、イソプロピル、２−ブチル（＝１−メチルプロピル）、イソブチル（＝２−メチルプロピル）、２−メチルブチル、イソペンチル（＝３−メチルブチル）、２−メチルペンチル、３−メチルペンチル、２−エチルヘキシル、２−プロピルペンチル、イソプロポキシ、２−メチルプロポキシ、２−メチルブトキシ、３−メチルブトキシ、２−メチルペントキシ、３−メチルペントキシ、２−エチルヘキシルオキシ、１−メチルヘキシルオキシおよび１−メチルヘプチルオキシである。
【００８２】
前述の基の１つが、２つまたは３つ以上のＣＨ２基が−Ｏ−および／または−ＣＯ−Ｏ−により置換されているアルキル基である場合には、これは、直鎖状または分枝状であることができる。これは、好ましくは、分枝状であり、３〜１２個の炭素原子を有する。従って、これは、特に、ビスカルボキシメチル、２，２−ビスカルボキシエチル、３，３−ビスカルボキシプロピル、４，４−ビスカルボキシブチル、５，５−ビスカルボキシペンチル、６，６−ビスカルボキシヘキシル、７，７−ビスカルボキシヘプチル、８，８−ビスカルボキシオクチル、９，９−ビスカルボキシノニル、１０，１０−ビスカルボキシデシル、ビス（メトキシカルボニル）メチル、２，２−ビス（メトキシカルボニル）エチル、３，３−ビス（メトキシカルボニル）プロピル、４，４−ビス（メトキシカルボニル）ブチル、５，５−ビス（メトキシカルボニル）ペンチル、６，６−ビス（メトキシカルボニル）ヘキシル、７，７−ビス（メトキシカルボニル）ヘプチル、８，８−ビス（メトキシカルボニル）オクチル、ビス（エトキシカルボニル）メチル、２，２−ビス（エトキシカルボニル）エチル、３，３−ビス（エトキシカルボニル）プロピル、４，４−ビス（エトキシカルボニル）ブチルまたは５，５−ビス（エトキシカルボニル）ペンチルである。
【００８３】
本発明のＣＬＣ媒体の光学的に活性な成分は、らせんねじれ力および濃度が、LＣ媒体のらせんピッチが１μｍより小さいかまたはこれに等しいように選択されている、１種または２種以上のキラルなドーパントを含む。
【００８４】
本発明のＣＬＣ媒体中の光学的に活性な成分の比率は、好ましくは≦２０％、特に≦１０％、特に好ましくは０．０１〜７％、極めて特に好ましくは０．１〜５％である。光学的に活性な成分は、好ましくは、１〜６種、特に１、２、３または４種のキラルなドーパントを含む。
【００８５】
キラルなドーパントは、好ましくは、高いらせんねじれ力（ＨＴＰ）および低い温度依存性を有しなければならない。これらは、さらに、ネマティック成分への良好な可溶性を有しなければならず、ＬＣ媒体の液晶特性を損ねてはならないか、または小さい程度に損ねるのみでなければならない。これらは、同一の、または反対の回転の方向およびねじれの同一の、または反対の温度依存性を有することができる。
特に好ましいのは、２０μｍ−１またはこれ以上、特に４０μｍ−１またはこれ以上、特に好ましくは７０μｍ−１またはこれ以上のＨＴＰを有するキラルなドーパントである。
【００８６】
光学的に活性な成分のために、いくつかが商業的に入手できる多数のキラルなドーパントが、当業者に入手可能であり、これは、例えば、ノナン酸コレステリル、Ｒ／Ｓ−８１１、Ｒ／Ｓ−１０１１、Ｒ／Ｓ−２０１１、Ｒ／Ｓ−３０１１またはＣＢ１５(Merck KGaA, Darmstadt)である。
特に好適なドーパントは、１つもしくは２つ以上のキラルな基および１つもしくは２つ以上のメソゲン性基またはキラルな基と共にメソゲン性基を形成する１つもしくは２つ以上の芳香族もしくは脂環式基を含む化合物である。
【００８７】
好適なキラルな基は、例えば、キラルな分枝状の炭化水素基、キラルなエタンジオール、ビナフトールまたはジオキソラン、さらに糖誘導体、糖アルコール、糖酸、乳酸、キラルな置換されたグリコール、ステロイド誘導体、テルペン誘導体、アミノ酸または少数、好ましくは１〜５個のアミノ酸の配列からなる群から選択された一価の、または多価のキラルな基である。
【００８８】
好ましいキラルな基は、糖誘導体、例えばグルコース、マンノース、ガラクトース、フルクトース、アラビノースおよびデキストロース；糖アルコール、例えばソルビトール、マンニトール、イジトール、ガラクチトールまたはこれらの無水誘導体、特にジアンヒドロヘキシトール、例えばジアンヒドロソルビド（１，４：３，６−ジアンヒドロ−Ｄ−ソルビドおよびイソソルビド）、ジアンヒドロマンニトール（イソソルビトール）またはジアンヒドロイジトール（イソイジトール）；糖酸、例えばグルコン酸、グロン酸およびケトグロン酸；キラルな置換されたグリコール基、例えば１つまたは２つ以上のＣＨ２基がアルキルまたはアルコキシにより置換されている、モノまたはオリゴエチレンまたはプロピレングリコール；アミノ酸、例えばアラニン、バリン、フェニルグリシンもしくはフェニルアラニン、またはこれらのアミノ酸の１〜５個の配列；ステロイド誘導体、例えばコレステリルまたはコール酸基；テルペン誘導体、例えばメンチル、ネオメンチル、カンフェイル、ピネイル、テルピネイル、イソロンギフォリル、フェンキル、カレイル、ミルテニル、ノピル、ゲラニイル、リナロイル、ネリル、シトロネリルまたはジヒドロシトロネリルである。
【００８９】
好適なキラルな基およびメソゲン性のキラルな化合物は、例えば、DE 34 25 503、DE 35 34 777、DE 35 34 778、DE 35 34 779およびDE 35 34 780、DE-A-43 42 280、EP-A-1 038 941およびDE-A-195 41 820に記載されている。
【００９０】
特に好ましいのは、以下の式：
【化２４】
2005206840.tif 000027
【００９１】
【化２５】
2005206840.tif 000028
で表される化合物を含む群から選択されたキラルなドーパントである。
【００９２】
他の好ましいキラルなドーパントは、以下の式：
【化２６】
2005206840.tif 000029
式中、基
【化２７】
2005206840.tif 000030
は、好ましくは、ジアンヒドロソルビトールである、
で表されるイソソルビド、イソマンニトールまたはイソイジトールの誘導体およびキラルなエタンジオール、例えばジフェニルエタンジオール（ヒドロベンゾイン）、特にいずれをも示していないが、（Ｒ，Ｓ）、（Ｓ，Ｒ）、（Ｒ，Ｒ）および（Ｓ，Ｓ）鏡像体を含む式
【化２８】
2005206840.tif 000031
【００９３】
式中、
ＢおよびＣは、各々、互いに独立して、Ｌにより単置換、二置換もしくは三置換されていてもよい１，４−フェニレンまたは１，４−シクロヘキシレンであり、
Ｌは、Ｈ、Ｆ、Ｃｌ、ＣＮまたは１〜７個の炭素原子を有する随意にハロゲン化されたアルキル、アルコキシ、アルキルカルボニル、アルコキシカルボニル、アルコキシカルボニルオキシもしくはアルコキシカルボニルオキシであり、
ｂは、０、１または２であり、
ｃは、０または１であり、
Ｚ５は、−ＣＯＯ−、−ＯＣＯ−、−ＣＨ２ＣＨ２−または単結合であり、
Ｒ５は、１〜１２個の炭素原子を有するアルキル、アルコキシ、アルキルカルボニル、アルコキシカルボニルまたはアルキルカルボニルオキシである、
で表されるメソゲン性ヒドロベンゾイン誘導体である。
【００９４】
式ＸＶで表される化合物は、WO 98/00428に記載されている。式ＸＶＩで表される化合物は、GB-A-2,328,207に記載されている。
極めて特に好ましいドーパントは、WO 02/94805に記載されているキラルなビナフチル誘導体、WO 02/34739に記載されているキラルなビナフトールアセタール誘導体、WO 02/06265に記載されているキラルなＴＡＤＤＯＬ誘導体並びにWO 02/06196およびWO 02/06195に記載されている、少なくとも１つのフッ素化架橋基および末端または中心キラル基を含むキラルなドーパントである。
【００９５】
特に好ましいのは、式ＸＶＩＩ
【化２９】
2005206840.tif 000032
で表されるキラルなビナフチル誘導体、特に以下の式：
【化３０】
2005206840.tif 000033
式中、Ｂ、ｂ、Ｒ５およびＺ５は、式ＸＶにおいて定義した通りであり、Ｚ５は、特に−ＯＣＯ−または単結合である、
から選択されたものである。
【００９６】
以下の式：
【化３１】
2005206840.tif 000034
で表されるドーパントが、特に好ましい。
【００９７】
特に好ましい態様において、本発明の媒体の光学的に活性な成分は、
−式Ｘ〜ＸＶＩから選択された１種または２種以上のドーパント、
−式ＸＶＩＩで表される１種または２種以上のドーパント、
−好ましくは式ＸＶＩＩから選択された、好ましくは全体の混合物（即ち、ネマティックおよび光学的に活性な成分の重量による比率の合計）の８％より小さい、特に５％より小さい比率の、１種より多くないドーパント
を含む。
【００９８】
他の特に好ましい態様において、本発明の媒体は、２０％またはこれ以下、特に０．０１〜１０％の光学的に活性な成分を含む。
【００９９】
特に、前述の式ＸＶ、ＸＶＩおよびＸＶＩＩで表されるキラルなドーパントは、ネマティック成分への良好な可溶性を有し、高いねじれ並びにらせんピッチおよび反射波長の低い温度依存性を有するコレステリック構造を誘発する。これらのドーパントの１種のみを少量で用いる際にも、特にＳＳＣＴおよびＰＳＣＴディスプレイにおいて用いるのに適する、高度な明るさおよび低い温度依存性の視覚可能な波長範囲における反射色を有する、本発明のＣＬＣ媒体を達成することが、可能である。
【０１００】
このことは、従来技術からのＣＬＣ媒体にまさる重要な利点であり、ここで、ねじれの同一の方向の回転および反対の温度依存性を有する少なくとも２種のドーパント（例えば、正の温度依存性、即ち上昇する温度に伴うねじれの増大を有する１種のドーパントおよび、負の温度依存性を有する１種のドーパント）が、通常、反射波長の温度補償を達成するために必要である。さらに、大量のドーパントが、既知のＣＬＣ媒体において、可視領域における反射を達成するために、しばしば必要とされている。
【０１０１】
従って、本発明の特に好ましい態様は、本明細書中に記載したように、ＣＬＣ媒体およびこの媒体を含むＣＬＣディスプレイに関し、ここで、キラルな成分は、１種より多くないキラルな化合物を、好ましくは１５％より低い量で、特に１０％より低い量で、特に好ましくは５％またはこれ以下で含む。これらの媒体におけるキラルな化合物は、特に好ましくは、WO 02/94805、WO 02/34739、WO 02/06265、WO 02/06196およびWO 02/06195に記載されている化合物並びにこれらの好ましい従属式を含む、式Ｘ〜ＸＶＩＩから選択されている。この好ましい態様のＣＬＣ媒体は、広い温度範囲にわたり、温度Ｔに対する反射波長λの低い依存性を有する。
【０１０２】
媒体のらせんピッチは、好ましくは、１３０ｎｍ〜１０００ｎｍ、特に２００ｎｍ〜７５０ｎｍ、特に好ましくは３００ｎｍ〜４５０ｎｍである。
らせんピッチを、好ましくは、媒体が、可視波長範囲における光を反射するように、選択する。用語「可視波長範囲」または「可視スペクトル」は、典型的には、４００〜８００ｎｍの範囲内の波長を包含する。しかし、本明細書中で、この用語はまた、ＵＶおよび赤外線（ＩＲ）範囲を含む２００〜１２００ｎｍの波長範囲並びに遠ＵＶおよび遠ＩＲ範囲を包含することを意図する。
【０１０３】
本発明のＬＣ媒体の反射波長は、好ましくは、２００〜１５００ｎｍ、特に３００〜１２００ｎｍ、特に好ましくは３５０〜９００ｎｍ、極めて特に好ましくは４００〜８００ｎｍの範囲内である。好ましいのは、さらに、４００〜７００ｎｍ、特に４００〜６００ｎｍの反射波長を有するＬＣ媒体である。
本明細書中に示した波長値は、他に述べない限り、反射帯域の半値幅に関する。
【０１０４】
特に好ましいのは、好ましくは０〜５０℃の範囲内で、特に−２０〜６０℃、特に好ましくは−２０〜７０℃、極めて特に好ましくは−２０℃から透明点より１０℃、特に５℃低い温度までの範囲において、０．６ｎｍ／℃またはこれ以下、特に０．３ｎｍ／℃またはこれ以下、極めて特に好ましくは０．１５ｎｍ／℃またはこれ以下の温度依存性ｄλ／ｄＴを有する、本発明のＣＬＣ媒体である。
他に述べない限り、ｄλ／ｄＴは、関数λ（Ｔ）の局所的な勾配を示し、ここで、非線型の関数λ（Ｔ）は、２次または３次多項式による近似に対して記載される。
【０１０５】
本発明は、さらに、本発明のＣＬＣ媒体の、電気光学的目的への使用に関する。
本発明は、さらに、本発明のＣＬＣ媒体を含む電気光学的ディスプレイ、特にフレームと共にセルを形成する２枚の面平行な外側板および、セル中に配置されたコレステリック液晶混合物を有する、ＳＳＣＴ、ＰＳＣＴまたはフレキソエレクトリックディスプレイに関する。
【０１０６】
本発明は、さらに、本発明のＣＬＣ媒体を含む電気光学的アクティブマトリックスディスプレイ、特にフレームと共にセルを形成する２枚の面平行な外側板、外側板上で個別の画素を切り換えるための、集積された非線型の素子およびコレステリック液晶混合物がセル中に配置され、好ましくは正の誘電異方性および高い比抵抗を有する、ＡＭ−ＣＬＣディスプレイ、好ましくはＡＭ−ＳＳＣＴまたはＰＳＣＴディスプレイに関する。
双安定ＳＳＣＴおよびＰＳＣＴセルの構造は、例えば、WO 92/19695、WO 93/23496、US 5,453,863またはUS 5,493,430に記載されている。アクティブマトリックスＣＬＣディスプレイの構造は、例えば、WO 02/086855およびUS 2002-0149552に記載されている。
【０１０７】
本発明のＣＬＣディスプレイにおける液晶セルｄ（外板の距離）の層の厚さと、ＣＬＣ媒体のナチュラルならせんピッチｐとの間の比率ｄ／ｐは、好ましくは、１よりも大きく、特に２〜２０の範囲内であり、特に好ましくは３〜１５であり、極めて特に好ましくは４〜１０である。
本発明のＣＬＣ媒体は、有用なパラメーター許容度（latitude)の顕著な拡張を容易にする。従って、反射波長、複屈折、透明点、粘度、熱的およびＵＶ安定性並びに誘電異方性の達成可能な組み合わせは、従来技術からの従来の材料をはるかに超え、本発明の媒体を、ＣＬＣディスプレイにおいて用いるのに特に好適にする。
【０１０８】
本発明のＣＬＣ媒体は、好ましくは−２０℃まで、好ましくは−３０℃まで、特に好ましくは−４０℃までのコレステリック相および７０℃より高い、好ましくは９０℃より高い、特に好ましくは１１０℃より高い透明点を有する。誘電異方性Δεは、好ましくは≧５、特に≧１０、極めて特に好ましくは≧１５である。複屈折Δｎは、好ましくは≦０．１５、特に≦０．１０および好ましくは≧０．０３、特に≧０．０５、特に０．０４〜０．０８である。
【０１０９】
同時に、本発明のＣＬＣ媒体は、粘度についての低い値および比抵抗についての高い値を有し、優れたＣＬＣディスプレイ、特にＡＭ−ＣＬＣディスプレイを達成することを可能にする。特に、混合物は、低い動作電圧により特徴づけられる。
【０１１０】
また、本発明の混合物の成分の好適な選択により、他の有利な特性を維持しながら、一層高いしきい値電圧において一層高い透明点（例えば１２０℃を超える）を達成することが可能であるか、または一層低いしきい値電圧において一層低い透明点を達成することが可能であることは、言うまでもない。わずかにのみ対応して増大する粘度において、同様に、一層大きいΔεおよび従って一層低いしきい値を有する混合物を得ることができる。
【０１１１】
コレステリック相範囲の幅は、好ましくは少なくとも９０℃、特に少なくとも１００℃である。この範囲は、好ましくは少なくとも−２０〜＋６０℃、特に好ましくは少なくとも−２０〜＋７０℃、極めて特に好ましくは少なくとも−２０〜＋８０℃にわたる。
本発明のＣＬＣ媒体のＵＶ安定性はまた、顕著に一層良好であり、即ち、これらは、ＵＶ露光の際の反射波長および動作電圧の顕著に一層小さい変化を示す。
【０１１２】
本発明の他の好ましい態様は、少なくとも１つの重合可能な基を含む１種または２種以上の化合物を含む、本発明のＣＬＣ媒体に関する。このタイプのＣＬＣ媒体は、例えば、ポリマーゲルまたはＰＳＣＴディスプレイにおいて用いるのに特に適する。重合可能な化合物は、ネマティックおよび／またはキラルな成分の構成成分であるか、または媒体の追加の成分を形成することができる。
【０１１３】
好適な重合可能な化合物は、当業者に知られており、従来技術中に記載されている。重合可能な化合物は、さらに、メソゲン性であるかまたは液晶性であることができる。これらは、１つまたは２つ以上、好ましくは２つの重合可能な基を含むことができる。２つの重合可能な基を含む非メソゲン性化合物の典型的な例は、１〜２０個の炭素原子を有するアルキル基を含むアルキルジアクリレートまたはアルキルジメタクリレートである。２つより多い重合可能な基を含む非メソゲン性化合物の典型的な例は、トリメチロールプロパントリメタクリレートおよびペンタエリスリトールテトラアクリレートである。メソゲン性または液晶性の重合可能な化合物の典型的な例は、例えば、WO 93/22397、EP 0 261 712、DE 195 04 224、WO 95/22586およびWO 97/00600に記載されている。
【０１１４】
特に好適な、並びに好ましいキラルな、およびアキラルな重合可能な単反応性(monoreactive)および二反応性(direactive)のメソゲン性の化合物（反応性メソゲン）の例を、以下のリストに示し、これは、本発明を、これを限定せずに説明することを意図する：
【化３２】
2005206840.tif 000035
【０１１５】
【化３３】
2005206840.tif 000036
【０１１６】
【化３４】
2005206840.tif 000037
【０１１７】
上記で示した式において、Ｐは、重合可能な基、好ましくはアクリリル、メタクリリル、ビニル、ビニルオキシ、プロペニルエーテル、エポキシ、オキセタンまたはスチリルであり、ｘおよびｙは、各々、互いに独立して、１〜１２の整数であり、ＤおよびＥは、各々、互いに独立して、またＬ１により単、二、三もしくは四置換されていてもよい１，４−フェニレン、または１，４−シクロヘキシレンであり、ｕおよびｖは、各々、互いに独立して、０または１であり、Ｚ０は、−ＣＯＯ−、−ＯＣＯ−、−ＣＨ２ＣＨ２−、−ＣＨ＝ＣＨ−、−Ｃ≡Ｃ−または単結合であり、Ｒ０は、極性または無極性基であり、Ｔｅｒは、テルペン基、例えばメンチルであり、Ｃｈｏｌは、コレステリル基であり、ｒは、０、１、２、３または４であり、Ｌ、Ｌ１およびＬ２は、各々、互いに独立して、Ｈ、Ｆ、Ｃｌ、ＣＮまたは１〜７個の炭素原子を有する、随意にハロゲン化されたアルキル、アルコキシ、アルキルカルボニル、アルキルカルボニルオキシ、アルコキシカルボニルまたはアルコキシカルボニルオキシである。上記で示した式中のフェニル環は、随意に、Ｌにより単、二、三または四置換されている。
【０１１８】
この意味における用語「極性基」は、Ｆ、Ｃｌ、ＣＮ、ＮＯ２、ＯＨ、ＯＣＨ３、ＯＣＮ、ＳＣＮ、４個までの炭素原子を有する、随意にフッ素化されているアルキルカルボニル、アルキルカルボニルオキシ、アルコキシカルボニルもしくはアルコキシカルボニルオキシまたは、１〜４個の炭素原子を有する、モノ、オリゴもしくはポリフッ素化されているアルキルもしくはアルコキシから選択された基を示す。この意味における用語「無極性基」は、１個または２個以上、好ましくは１〜１２個の炭素原子を有する、随意にハロゲン化されたアルキル、アルコキシ、アルキルカルボニル、アルキルカルボニルオキシ、アルコキシカルボニルまたはアルコキシカルボニルオキシを示し、これは、「極性基」の上記の定義の範囲内にはない。
【０１１９】
式Ｉ〜ＶおよびＸ〜ＸＶで表される化合物に加えて、ＣＬＣ媒体は、種々の特性の最適化の目的のために、１種または２種以上の他の成分を含むことができる。
本発明の媒体において用いることができる、本明細書中の式およびこの従属式で表される個別の化合物は、知られているか、またはこれらを、既知の化合物と同様にして製造することができる。
【０１２０】
本発明において用いることができる液晶混合物は、自体慣用の方法において製造される。一般的に、少ない方の量で用いる成分の所望の量を、有利には昇温に、主要成分を構成する成分中に溶解する。有機溶剤、例えばアセトン、クロロホルムまたはメタノール中の成分の溶液を混合し、混合した後に、例えば蒸留により溶剤を再び除去することも可能である。
本発明の液晶混合物はまた、他の添加剤、例えば、１種または２種以上の安定剤または酸化防止剤を含むことができる。
【０１２１】
本出願および以下の例において、液晶化合物の構造を頭文字で示し、その化学式への変換は、以下の表ＡおよびＢに従って得られる。すべての基ＣｎＨ２ｎ＋１およびＣｍＨ２ｍ＋１は、それぞれｎ個およびｍ個の炭素原子を有する直鎖状アルキル基である。表Ｂにおけるコードは自明である。表Ａにおいて、基本構造にかかわる頭文字のみを示す。各場合において、基本構造にかかわる頭文字の後に、ダッシュで分離して、置換基Ｒ１、Ｒ２、Ｌ１、Ｌ２およびＬ３に関するコードが示されている：
【０１２２】
【表１】
2005206840.tif 000038
【０１２３】
好ましい混合物成分を、表Ａ、ＢおよびＣに示す。
表Ａ：（Ｌ１、Ｌ２、Ｌ３＝ＨまたはＦ）
【化３５】
2005206840.tif 000039
【０１２４】
【化３６】
2005206840.tif 000040
【０１２５】
表Ｂ：
【化３７】
2005206840.tif 000041
【０１２６】
【化３８】
2005206840.tif 000042
【０１２７】
表Ｃ（ドーパント）：
【化３９】
2005206840.tif 000043
【０１２８】
【化４０】
2005206840.tif 000044
【０１２９】
表Ｄ
ＬＣ混合物に適する安定剤および酸化防止剤を、以下に述べる（ｎ＝０〜１０、末端メチル基は示していない）：
【化４１】
2005206840.tif 000045
【０１３０】
【化４２】
2005206840.tif 000046
【０１３１】
【化４３】
2005206840.tif 000047
【０１３２】
【化４４】
2005206840.tif 000048
【０１３３】
【化４５】
2005206840.tif 000049
【０１３４】
以下の例は、本発明を限定せずに、本発明を説明することを意図する。
本明細書中、パーセンテージは重量パーセントである。すべての温度を、摂氏度で示す。ｍ．ｐ．は融点を示し、ｃｌ．ｐ．＝透明点である。さらに、Ｃ＝結晶状態、Ｓ＝スメクティック相、Ｎ＝ネマティック相、Ｃｈ＝コレステリック相およびＩ＝アイソトロピック相である。これらの記号間のデータは、転移温度を示す。
【０１３５】
さらに、以下の略語を用いる：
Δｎ  ５８９ｎｍおよび２０℃における光学異方性
ｎｅ  ５８９ｎｍおよび２０℃における異常光屈折率
Δε  ２０℃における誘電異方性
ε‖  分子の長軸に平行な誘電定数
γ１  回転粘度［ｍＰａ・秒］、他に述べない限り２０℃における
λ  反射波長［ｎｍ］、他に述べない限り２０℃における
Δλ  他に述べない限り、−２０〜＋７０℃の間の、示した温度範囲における反射波長［ｎｍ］の最大の変化
【０１３６】
液晶混合物においてらせん的にねじれた重格子を形成するキラルな化合物のらせんねじれ力ＨＴＰは、等式ＨＴＰ＝（ｐ＊ｃ）−１［μｍ−１］により示され、式中ｐは、らせん的にねじれた相のらせんピッチをμｍで示し、ｃは、キラルな化合物の濃度を示す（ｃについての０．０１の値は、例えば、１重量％の濃度に相当する）。他に述べない限り、本明細書中のＨＴＰ値は、２０℃の温度および商業的に入手できる中性のネマティックＴＮホスト混合物ＭＬＣ−６２６０(Merck KGaA, Darmstadt)に関する。
【０１３７】
物理的パラメーターを、"Licristal, Physical Properties Of Liquid Crystals, Description of the measurement methods", Ed. W. Becker, Merck KGaA, Darmstadt, 改訂版、１９９８に記載されたようにして、実験的に決定した。
【０１３８】
例１
コレステリック混合物Ｃ１は、９６．９８％の以下のもの
【表２】
2005206840.tif 000050
からなるネマティック成分Ｎ１および３．０２％の以下の式：
【化４６】
2005206840.tif 000051
で表されるキラルなドーパントＲ−５０１１を含み、４００ｎｍの反射波長λを有する。